(57)【要約】  本発明の燐光体はランタンセリウムテルビウムリン酸塩をベースとしており、リン酸塩が最大で４μｍの平均の大きさを有する粒子からなることと、それが最大で３０ｐｐｍのリチウム含有量および最大で３０ｐｐｍのホウ素含有量を有することと、２５℃において燐光体上で測定された輝度と２００℃において同じ燐光体上で測定された輝度との間に最大で４％の輝度の変化を有することとを特徴としている。【特許請求の範囲】
【請求項１】
ランタンセリウムテルビウムリン酸塩系燐光体において、前記リン酸塩が、４μｍ以下の平均の大きさを有する粒子からなることと、それが３０ｐｐｍ以下のリチウム含有量および３０ｐｐｍ以下のホウ素含有量を有することと、それが、２５℃において前記燐光体上で測定された輝度と２００℃において同じ燐光体上で測定された輝度との間に４％以下の輝度の変化を有することとを特徴とする、ランタンセリウムテルビウムリン酸塩系燐光体。
【請求項２】
２％以下の輝度の変化を有することを特徴とする、請求項１に記載の燐光体。
【請求項３】
前記リン酸塩が、３．５μｍ以下の平均の大きさを有する粒子からなることを特徴とする、請求項１または２に記載の燐光体。
【請求項４】
前記リン酸塩が、２．５μｍ〜４μｍ、より詳しくは２．５μｍ〜３．５μｍの平均の大きさを有する粒子からなることを特徴とする、請求項１〜３のいずれか一項に記載の燐光体。
【請求項５】
前記リン酸塩が０．７以下の分散指数を有する粒子からなることを特徴とする、請求項１〜４のいずれか一項に記載の燐光体。
【請求項６】
前記ランタンセリウムテルビウムリン酸塩が式（ＬａｘＣｅｙＴｂｚ）ＰＯ４（式中、ｘ、ｙおよびｚが以下の式：
ｘ＋ｙ＋ｚ＝１
０．２≦ｙ≦０．４５
０．１≦ｚ≦０．２
を満たす）に従うことを特徴とする、請求項１〜５のいずれか一項に記載の燐光体。
【請求項７】
ａ）元素ランタン、セリウムおよびテルビウムの可溶塩を含む第１の溶液をリン酸塩イオンを含み２未満の初期ｐＨを有する第２の溶液中に連続的に且つ撹拌しながら導入し、それによって沈殿物を形成し、そして前記第１の溶液を前記第２の溶液に導入する間、沈殿媒体のｐＨを２未満の一定の値に維持する工程と、
ｂ）得られた沈殿物を回収する工程と、
ｃ）前記沈殿物を１０００℃以下の温度においてか焼する工程と、
ｄ）この沈殿物を還元雰囲気下、０．２％以下の質量による量の四硼酸リチウム（Ｌｉ２Ｂ４Ｏ７）の存在下で、１０５０℃〜１１５０℃の温度においておよび２時間〜４時間の時間にわたって熱処理する工程と
を含むことを特徴とする、請求項１〜６のいずれか一項に記載の燐光体を調製するための方法。
【請求項８】
前記沈殿媒体の前記ｐＨが１〜２の値に一定に保たれることを特徴とする、請求項７に記載の方法。
【請求項９】
前記沈殿媒体の前記ｐＨが、塩基性化合物、より詳しくは水酸化アンモニウムを添加することによって維持されることを特徴とする、請求項７または８に記載の方法。
【請求項１０】
前記第２の溶液の前記リン酸塩イオンが、リン酸溶液の形態であることを特徴とする、請求項７〜９のいずれか一項に記載の方法。
【請求項１１】
四硼酸リチウムの量が０．１％〜０．２％であることを特徴とする、請求項７〜１０のいずれか一項に記載の方法。
【請求項１２】
工程ｄ）から得られた生成物が、少なくとも３０℃の温度の水中に再分散されて懸濁液を生じ、次に懸濁液中に保持され、最後に前記懸濁液の液体媒体から分離されることを特徴とする、請求項７〜１１のいずれか一項に記載の方法。
【請求項１３】
紫外線励起デバイス、特に三色ランプ、特に水銀蒸気ランプ、液晶装置を背面照明するためのランプ、プラズマスクリーン、キセノン励起ランプ、発光ダイオード励起デバイスおよび紫外線励起マーキング装置においての請求項１〜６のいずれか一項に記載の燐光体の使用。
【請求項１４】
緑色発光源として請求項１〜６のいずれか一項に記載の燐光体を含む発光デバイス。
【請求項１５】
紫外線励起デバイス、特に三色ランプ、特に水銀蒸気ランプ、液晶装置を背面照明するためのランプ、プラズマスクリーン、キセノン励起ランプ、発光ダイオード励起デバイスおよび紫外線励起マーキング装置であることを特徴とする、請求項１４に記載の発光デバイス。
【発明の詳細な説明】
【技術分野】
【０００１】
本発明は、安定化された輝度を有するランタンセリウムテルビウムリン酸塩系燐光体、それを調製するための方法、および発光デバイスにおいてのその使用に関する。
【背景技術】
【０００２】
ランタン、セリウムおよびテルビウムの混合リン酸塩は、それらのルミネセンス特性のために公知である。それらは、可視範囲内にある波長より短い波長を有する特定の高エネルギー放射線（照明装置またはディスプレイ装置のための紫外線（ＵＶ）または真空紫外線（ＶＵＶ）放射線）によって照射されると明るい緑色光を発光する。この特性を利用する燐光体は、一般に工業規模で、例えば三色蛍光ランプ、液晶ディスプレイのための背面照明装置またはプラズマ装置において使用されている。
【０００３】
さらに、その性質、特にこれらの生成物の使用特性が強化される燐光体を得ることが継続的に試みられている。したがって、発光デバイスを製造する間、使用される燐光体が高温に暴露され、それらのルミネセンス性質、特にそれらの輝度の低下をもたらす場合がある。
【発明の概要】
【発明が解決しようとする課題】
【０００４】
したがって、その輝度が、か焼後および発光デバイス内でのそれらの操作中でも安定したままである燐光体が必要とされている。
【０００５】
この要件を満たす燐光体を提供することが本発明の目的である。
【課題を解決するための手段】
【０００６】
この目的において、本発明の燐光体はランタンセリウムテルビウムリン酸塩をベースとしており、リン酸塩が４μｍ以下の平均の大きさを有する粒子からなることと、それが３０ｐｐｍ以下のリチウム含有量および３０ｐｐｍ以下のホウ素含有量を有することと、２５℃において燐光体上で測定された輝度と２００℃において同じ燐光体上で測定された輝度との間に４％以下の輝度の変化を有することとを特徴としている。
【０００７】
また、本発明は、この種の燐光体を調製するための方法に関し、前記方法は、以下の工程：
ａ）元素ランタン、セリウムおよびテルビウムの可溶塩を含む第１の溶液をリン酸塩イオンを含み２未満の初期ｐＨを有する第２の溶液中に連続的に且つ撹拌しながら導入し、それによって沈殿物を形成し、そして第１の溶液を第２の溶液に導入する間、沈殿媒体のｐＨを２未満の一定の値に維持する工程と、
ｂ）得られた沈殿物を回収する工程と、
ｃ）沈殿物を１０００℃以下の温度においてか焼する工程と、
ｄ）工程ｃ）から得られた沈殿物を還元雰囲気下、０．２％以下の質量による量の四硼酸リチウム（Ｌｉ２Ｂ４Ｏ７）の存在下で、１０５０℃〜１１５０℃の温度においておよび２時間〜４時間の時間にわたって熱処理する工程とを含むことを特徴としている。
【０００８】
本発明のその他の特徴、詳細および利点は、以下の記載およびその説明のための様々な特定の、非限定的な実施例を読めばより十分に明らかになるであろう。
【０００９】
また、説明の他の部分については、他に特に指示しない限り、与えられる値の範囲または限度の全てにおいて、範囲の値が含まれ、したがってこのように規定された値の範囲または限度は、少なくとも下限と同等もしくはこれより大きいおよび／または多くても上限と同等もしくはこれより小さい一切の値にわたっていることが明記される。
【００１０】
上述のように、燐光体は、式ＬｎＰＯ４（式中、Ｌｎは元素ランタン、セリウム、およびテルビウムを表わす）の、オルトリン酸塩タイプのランタンセリウムテルビウムリン酸塩をベースとしている。
【発明を実施するための形態】
【００１１】
本発明のより詳しい実施形態によると、燐光体は、本質的に−他の残留リン酸塩種が存在し得るので−そして好ましくは、完全にまたは単に前述のリン酸塩だけからなる。
【００１２】
本発明の燐光体のリン酸塩は、モナザイト結晶構造を示す。この結晶構造はＸ線回折（ＸＲＤ）の技術によって実証され得る。好ましい一変形形態によると、本発明の燐光体は高純度相であり、それはＸＲＤ図が単一のモナザイト相だけを示すことを意味する。しかしながら、本発明の燐光体はまた、高純度相でなくてもよく、その場合、生成物のＸＲＤ図は、ごく微量の残留相の存在を示す。
【００１３】
より詳しくは、ランタンセリウムテルビウムリン酸塩は、式（ＬａｘＣｅｙＴｂｚ）ＰＯ４（１）（式中、ｘ、ｙおよびｚが以下の式：
ｘ＋ｙ＋ｚ＝１
０．２≦ｙ≦０．４５
０．１≦ｚ≦０．２を満たす）に従うことができる。
【００１４】
より詳しくは、ｙは関係式０．２≦ｙ≦０．３５を満たすことができ、ｚは関係式０．１３≦ｚ≦０．１６を満たすことができる。
【００１５】
本発明の燐光体の別の特徴によると、ランタンセリウムテルビウムリン酸塩は、４μｍ以下、より詳しくは３．５μｍ以下、およびより詳しくはさらに３．２μｍ以下の平均の大きさまたは平均直径を有する粒子からなる。この平均直径は特に２．５μｍ〜４μｍ、およびより詳しくは２．５μｍ〜３．５μｍであってもよい。
【００１６】
この平均直径は、粒子の母集団においての直径の体積平均である。
【００１７】
本明細書で問題となっている粒子は、「一次粒子」と称される、凝結した形態の、他のいっそう微細な粒子の凝結体であってもよい。説明の他の部分において、用語「粒子」は、他に特に指示しない限り、これらの一次粒子に適用されるのではなく、４μｍ以下の平均直径を有する上述の粒子に適用される。
【００１８】
ここでおよび説明の他の部分について示される粒度の値は、１分３０秒間にわたって超音波（１３０Ｗ）を使用して水中に分散された粒子の試料上でレーザー粒度分析の技術によって、例えば、Ｍａｌｖｅｒｎレーザー粒度分析器を使用して測定される。
【００１９】
さらに、粒子は好ましくは、典型的に０．７以下、より詳しくは０．６以下、およびより詳しくはさらに０．５以下の低い分散指数を有する。
【００２０】
粒子の母集団の「分散指数」は、本説明の意味において、以下に規定される比Ｉ：
Ｉ＝（Ｄ８４−Ｄ１６）／（２×Ｄ５０）
を意味すると理解され、
上式中、Ｄ８４が、粒子の８４％がＤ８４より小さい直径を有する粒径であり、
Ｄ１６が、粒子の１６％がＤ１６より小さい直径を有する粒径であり、
Ｄ５０が、粒子の５０％がＤ５０より小さい直径を有する、粒子の平均直径である。
【００２１】
また、本発明の燐光体は、そのリチウムおよびホウ素含有量によって特性決定される。
【００２２】
このリチウム含有量は３０ｐｐｍ以下、特に２０ｐｐｍ以下である。それはより詳しくは１５ｐｐｍ以下であってもよい。
【００２３】
さらに、本発明の燐光体は、３０ｐｐｍ以下、より詳しくは２０ｐｐｍ以下、およびより詳しくはさらに１５ｐｐｍのホウ素含有量を有する。
【００２４】
ここでおよび説明の全体について、リチウムおよびホウ素含有量がＩＣＰ（誘導結合プラズマ）−ＡＥＳ（原子発光分光法）またはＩＣＰ−ＯＥＳ（発光分光法）技術によっておよび生成物の完全な攻撃後に測定されることが指摘される。
【００２５】
本発明の燐光体の別の特に注目すべき特徴はその輝度である。この輝度は安定している。これは、輝度が温度によって著しく変化しないことを意味する。より具体的には、２５℃において燐光体について測定された輝度（Ｂ２５）と２００℃において測定されたこの燐光体の輝度（Ｂ２００）との間の変化が４％以下である（［Ｂ２５−Ｂ２００］／Ｂ２５≦０．０４）。輝度のこの変化はより詳しくは３％以下、およびより詳しくはさらに２％以下であり得る。
【００２６】
燐光体の輝度は燐光体の変換収量によって定量化されてもよく、燐光体によって放出される光子の数と励起ビームを形成する光子の数との間の比に相当する。燐光体の変換収量は、一般に２８０ｎｍ未満の波長の紫外線または真空紫外線範囲の励起下で燐光体の発光を電磁スペクトルの可視範囲において測定することによって評価される。輝度の値は、４００ｎｍ〜７８０ｎｍの間の発光強度を積分することによって得られる。
【００２７】
本発明の特定の実施形態によると、燐光体はランタンセリウムテルビウムリン酸塩をベースとしており、ナトリウムまたはカリウムの特定の含有量およびモナザイト結晶構造を有する。
【００２８】
より具体的には、上述の特定の実施形態の第１の変形形態によると、本発明の燐光体は上記のようにリン酸塩系であり、カリウムを３５０ｐｐｍ以下の量で含む。この量は、リン酸塩の全質量に対するカリウム元素の質量によって表わされる。
【００２９】
カリウムの最小量は、カリウム含有量を測定するために使用される分析技術によって検出可能な最小値に相当し得る。しかしながら、一般的に言えば、この最小量は少なくとも１０ｐｐｍ、より詳しくは少なくとも４０ｐｐｍ、およびより詳しくはさらに少なくとも５０ｐｐｍである。カリウムのこの量はより詳しくは、１００ｐｐｍ以上〜３５０ｐｐｍ以下の値、あるいは２００ｐｐｍ超〜３５０ｐｐｍの値であってもよい。
【００３０】
特定の一変形形態によると、燐光体は、アルカリ金属元素としてカリウム、および任意選択によりリチウム以外の元素を含有しない。
【００３１】
上述の特定の実施形態の第２の変形形態によると、本発明の燐光体は上記のようにリン酸塩をベースとしており、ナトリウムを３５０ｐｐｍ以下、より詳しくは２５０ｐｐｍ以下、およびより詳しくはさらに１００ｐｐｍ以下の量で含む。また、この量は、リン酸塩の全質量に対するナトリウム元素の質量によって表わされる。
【００３２】
また、ナトリウムの最小量は、ナトリウム含有量を測定するために使用される分析技術によって検出可能な最小値に相当し得る。しかしながら、一般的に言えば、この量は少なくとも１０ｐｐｍおよびより詳しくは少なくとも５０ｐｐｍである。
【００３３】
特定の一変形形態によると、燐光体は、アルカリ金属元素としてナトリウム、および任意選択によりリチウム以外の元素を含有しない。
【００３４】
同様にここでおよび説明の全体について、カリウムまたはナトリウムの量は２つの技術に従って測定されることが明記される。第１の技術は、Ｘ線蛍光技術であり、少なくともおよそ１００ｐｐｍであるカリウムまたはナトリウムの量を測定することを可能にする。この技術は、より詳細にはカリウムまたはナトリウムの量が最高である燐光体に使用される。第２の技術は、ＩＣＰ（誘導結合プラズマ）−ＡＥＳ（原子発光分光法）またはＩＣＰ−ＯＥＳ（発光分光法）技術である。この技術は、より詳細にはここではカリウムまたはナトリウムの量が最低であり、特におよそ１００ｐｐｍ未満の量の燐光体に使用される。
【００３５】
本発明の燐光体を調製するための方法をここで説明する。
【００３６】
本発明によると、第１の工程（ａ）において、ランタンセリウムテルビウムリン酸塩を直接におよび制御されたｐＨにおいて沈殿させるために、元素ランタン、セリウム、およびテルビウム、Ｌｎ元素の塩を含む第１の溶液（これらの塩はそのとき、所望の組成の生成物を得るために必要とされる比率で存在している）を、リン酸塩イオンを含む第２の溶液と反応させる。
【００３７】
方法の第１の重要な特徴によると、反応体を導入する特定の順序を遵守することが必要であり、さらにより具体的には、Ｌｎ元素の塩の溶液が、リン酸塩イオンを含む溶液中に徐々に且つ連続的に導入されなければならない。
【００３８】
本発明による方法の第２の重要な特徴によると、リン酸塩イオンを含む溶液の初期ｐＨは、２未満および好ましくは１〜２の間でなければならない。
【００３９】
第３の特徴によると、沈殿媒体のｐＨは次に、２未満および好ましくは１〜２の間のｐＨ値に維持しなければならない。
【００４０】
「制御されたｐＨ」とは、リン酸塩イオンを含有する溶液に、前記溶液中へのＬｎ元素の塩を含む溶液の導入と同時に塩基性化合物を添加することによって沈殿媒体のｐＨを特定の一定またはほぼ一定の値に保持することを意味する。したがって、媒体のｐＨは、設定されたセットポイント値のあたりで０．５ｐＨ単位以下、より好ましくはこの値あたりで０．１ｐＨ単位以下で変動する。設定されたセットポイント値は、有利には、リン酸塩イオンを含む溶液の初期ｐＨ（２未満）に相当する。
【００４１】
沈殿は、好ましくは、重要ではないが、有利には室温（１５℃〜２５℃）から１００℃の間の温度で、水性媒体中で実施される。この沈殿は、反応混合物を攪拌しながら行われる。
【００４２】
第１溶液中のＬｎ元素の塩の濃度は、広範囲で変動してよい。したがって、これらの元素の塩の濃度は、０．０１ｍｏｌ／Ｌ〜３ｍｏｌ／Ｌの間であってよい。
【００４３】
本発明に適しているＬｎ元素の塩は、特に、例えば、硝酸塩、塩化物、酢酸塩、カルボン酸塩、またはこれらの混合物などの水性媒体に可溶性である塩である。
【００４４】
Ｌｎ元素の塩の溶液と反応させることが意図されたリン酸塩イオンは、純粋もしくは溶解化合物、例えばリン酸、アルカリ金属リン酸塩または、Ｌｎ元素と結合したアニオンとともに可溶性化合物を生じさせる他の金属元素のリン酸塩によって提供されてもよい。
【００４５】
リン酸塩イオンは、２つの溶液間のＰＯ４／Ｌｎのモル比が１より大きい、有利には１．１〜３の間であるような量で存在する。
【００４６】
上の説明において強調したように、リン酸塩イオンを含む溶液は、最初に（即ち、Ｌｎ元素の塩の溶液の導入の開始前に）２未満および好ましくは１〜２の間のｐＨを有していなければならない。このため、使用される溶液が自然にこのようなｐＨを有していない場合は、そのｐＨは塩基性化合物の添加または酸（例えば、非常に高いｐＨを有する初期溶液の場合には塩酸）の添加のいずれかによって所望の適切な値にされる。
【００４７】
その後、Ｌｎ元素の塩を含む溶液を導入する間、沈殿媒体のｐＨは、徐々に低下する。したがって、本発明による方法の特徴の１つによると、沈殿媒体のｐＨを一定の所望の作業値に保持するために（前記ｐＨは必ず２未満および好ましくは１〜２の間である）、塩基性化合物が前記媒体中へ同時に導入される。
【００４８】
本発明に適した塩基性化合物には、例として、金属水酸化物（ＮａＯＨ、ＫＯＨ、Ｃａ（ＯＨ）２等）もしくは水酸化アンモニウム、または任意の他の塩基性化合物であって、その成分種が、反応混合物に添加される間に、その混合物中に通常は存在する成分種のうちの１つと組み合わさることによって沈殿物を全く形成せず、沈殿媒体のｐＨの維持を可能にする任意の他の塩基性化合物がある。
【００４９】
本発明の好ましい一実施形態によって、この塩基性化合物は有利には、反応混合物の液相と沈殿物の洗浄によるかまたはリン酸塩をか焼する間に熱分解することによって容易に除去可能である化合物である。
【００５０】
したがって、本発明の好ましい塩基性化合物はアンモニアであり、それは有利には水溶液の形態で使用される。
【００５１】
沈殿の終了時に、予め得られた反応混合物を沈殿が起こる温度範囲と同じ温度範囲内にある温度に或る時間にわたって、例えば１５分〜１時間であってもよい時間保持することによって老化を実施することが任意選択により可能である。
【００５２】
次の工程（ｂ）において、沈殿物は、本質的に公知の任意の手段によって、より詳しくは簡単な濾過によって回収されてもよい。本発明による方法の条件下で、確かに、非ゼラチン質の濾過可能なリン酸塩を含む化合物が沈殿される。
【００５３】
その後、回収された生成物を例えば水で洗浄し、次に乾燥させる。
【００５４】
以下の工程（ｃ）において、生成物に第１の熱処理または第１のか焼を処置する。
【００５５】
か焼温度は一般に１０００℃以下、より詳しくは約９００℃以下であり、それは少なくとも６５０℃である。
【００５６】
温度が高くなればなるほど、一般に、か焼時間が短くなる。一例として、この時間は１〜３時間の間であってもよく、上に示された温度における保持時間として理解されるべきである。
【００５７】
この第１のか焼は、一般に空気中で行なわれる。
【００５８】
この第１の熱処理の終了時に、本発明の燐光体の前駆体として考えられる生成物が得られるが、幾分、この前駆体は商業的な観点から十分な発光性質を有しない。
【００５９】
本発明の燐光体を得るために、この前駆体は第２の熱処理を受けることが必要とされる。
【００６０】
この第２の熱処理は、一般的には還元雰囲気（例えばＨ２、Ｎ２／Ｈ２またはＡｒ／Ｈ２）中で行なわれる。
【００６１】
本発明の本質的な特徴によると、それはフラックス、または融剤の存在下で行なわれ、それは四硼酸リチウム（Ｌｉ２Ｂ４Ｏ７）である。融剤＋前駆体の組合せに対して四硼酸塩０．２質量％以下である四硼酸塩の量で融剤を前駆体と混合して処理する。この量はより詳しくは０．１％〜０．２％であってもよい。
【００６２】
処理の温度は１０５０℃〜１１５０℃の間である。処理の時間は２〜４時間であり、この時間は、上に示された温度における保持時間であると理解される。
【００６３】
処理の後、粒子を有利には洗浄して、可能な限り高純度であり解凝集された状態または低い凝集状態である燐光体を生じさせる。後者の場合、燐光体は、例えば、ボールミルを使用して、それを緩い条件下で解凝集処理を処置して解凝集してもよい。
【００６４】
しかしながら、本発明の方法の有利な一変形形態によると、第２の熱処理から得られた生成物を温水中に再分散させてもよい。
【００６５】
この再分散は、撹拌しながら、固体生成物を水中に導入することによって行なわれる。得られた懸濁液は、約１〜６時間、より詳しくは約１〜３時間であってもよい時間撹拌しながら保持される。
【００６６】
水の温度は大気圧下で少なくとも３０℃、より詳しくは少なくとも６０℃であってもよく、それは約３０℃〜９０℃の間、好ましくは６０℃〜９０℃の間であってもよい。次に、懸濁液中の固体生成物は、任意の公知の手段によって液体媒体から分離される。その後、それを洗浄し、および／または乾燥させてもよい。必要ならば、最後に生成物は上に記載されたように解凝集されてもよい。
【００６７】
本発明の方法による第２の熱処理が前駆体の粒子と燐光体の粒子の大きさの間のわずかな変化をもたらすことが指摘されてもよい。この変化は一般に２０％以下、より詳しくは１０％以下である。従って、その平均粒度を初期前駆体の粒子の平均粒度に戻すために燐光体をミル粉砕する必要はない。
【００６８】
燐光体を調製するための方法においてミル粉砕を実施しないか、または簡単な解凝集を実施することによって表面の欠陥をほとんどまたは全く示さない生成物を生じ、それによってこれらの生成物のルミネセンス性質の強化を助ける。生成物のＳＥＭ顕微鏡写真は、確かに、それらの表面が実質的に平滑であることを示す。より詳しくは、この効果は、前記生成物が水銀蒸気ランプにおいて使用される時に生成物と水銀との相互作用を制限する効果であり、したがって、それらの使用において利点となっている。
【００６９】
上に言及された特定の実施形態による燐光体、すなわち、モナザイト構造を有するリン酸塩をベースとし且つナトリウムまたはカリウムを含む燐光体を調製するための方法をここで説明する。
【００７０】
これらの方法は、上に説明されたより一般的な方法に本質的に似ている。したがって、この一般生成物のために上に示された説明は、以下に記載される相違にも関わらず、ここでも同様に該当する。
【００７１】
したがって、カリウムを含むリン酸塩をベースとした燐光体の調製のために、塩化物が上述の工程（ａ）のためのＬｎ元素の塩として使用される。さらに、リン酸塩イオンを含む第２の溶液の初期ｐＨを２未満の値にするかまたは沈殿の間にｐＨを維持するかどちらかのために使用される塩基性化合物は、少なくとも部分的に、水酸化カリウムである。「少なくとも部分的に」とは、少なくとも１つが水酸化カリウムである塩基性化合物の混合物を使用できることを意味する。他の塩基性化合物は、例えば、アンモニア水であってもよい。好ましい一実施形態によると、水酸化カリウムだけの塩基性化合物が使用され、別のさらにより好ましい実施形態によると、水酸化カリウムを単独で、前述の２つの操作のために、換言すれば第２の溶液のｐＨを適した値にすることおよび沈殿物のｐＨを維持することの両方のために使用する。これらの後者の２つの好ましい実施形態において、アンモニア水などの塩基性化合物によって導入されることがある窒素含有生成物の廃棄が低減されるかまたは無くなる。
【００７２】
上に説明された一般的な方法に対してこの特定の方法の別の相違は、第１のか焼から得られた生成物が後で温水中に再分散されるという事実にある。
【００７３】
この再分散は、撹拌しながら固体生成物を水中に導入することによって行なわれる。得られた懸濁液は、約１〜６時間の間、より詳しくは約１〜３時間の間であってもよい時間撹拌しながら保持される。
【００７４】
水の温度は、少なくとも３０℃、より詳しくは少なくとも６０℃であってもよく、それは、大気圧下で約３０℃〜９０℃の間、好ましくは６０℃〜９０℃の間であってもよい。この操作を加圧下で、例えばオートクレーブ内で、次いで１００℃〜２００℃の間、より詳しくは１００℃〜１５０℃の間であってもよい温度において実施することができる。
【００７５】
最後の工程において、固体は、本質的に公知の任意の手段によって、例えば簡単な濾過によって液体媒体から分離される。再分散工程を一回または複数回、上に説明された条件下で、任意選択により第１の再分散が実施された温度とは異なった温度において繰り返すことが任意選択により可能である。
【００７６】
ナトリウムを含むリン酸塩をベースとした燐光体の調製のために、使用される方法は、ここでもまた、上に説明された一般的な方法に似ているが、Ｌｎ元素の塩として塩化物を工程（ａ）において使用することが第１の相違である。さらに、リン酸塩イオンを含む第２の溶液の初期ｐＨを２未満の値にするかまたは沈殿の間にｐＨを維持するかどちらかのために使用される塩基性化合物は、少なくとも部分的に、水酸化ナトリウムである。「少なくとも部分的に」とは、少なくとも１つが水酸化ナトリウムである塩基性化合物の混合物を使用できることを意味する。他の塩基性化合物は、例えば、アンモニア水であってもよい。好ましい一実施形態によると、水酸化ナトリウムだけの塩基性化合物が使用され、別のさらにより好ましい実施形態によると、単独の水酸化ナトリウムが、前述の２つの操作のために、換言すれば第２の溶液のｐＨを適した値にするためにおよび沈殿物のｐＨを維持するために使用される。これらの後者の２つの好ましい実施形態において、アンモニア水などの塩基性化合物によって導入されることがある窒素含有生成物の廃棄が低減されるかまたは無くなる。
【００７７】
最後に、カリウムを含む燐光体の調製の場合のように、第１のか焼から得られた生成物がその後に温水中に再分散される。この再分散についての上記の説明は同様にここでも該当する。
【００７８】
また、本発明は、ランタンセリウムテルビウムリン酸塩系燐光体に関し、このリン酸塩は、４μｍ以下の平均の大きさを有し３０ｐｐｍ以下のリチウム含有量および３０ｐｐｍ以下のホウ素含有量を有する粒子からなり、この燐光体は、上に説明された調製方法によって得られる。
【００７９】
この燐光体は、上の説明に示された技術的特徴の全て、特に結晶学的特徴、組成の特徴（特に、上式（１）を参照）、粒度の特徴、および分散指数の特徴を示す。また、それは上述の輝度の安定性を示し、すなわち、０．４以下の輝度の変化（［Ｂ２５−Ｂ２００］／Ｂ２５）を示す。さらに、調製方法について記載されたことは全て、この燐光体の定義に関してここでも同様に該当する。
【００８０】
本発明の燐光体は、生成物の様々な吸光領域に相当する電磁励起に対して緑色において強度のルミネセンス特性を示す。
【００８１】
したがって、本発明の燐光体は、紫外線（２００〜２８０ｎｍ）範囲内、例えば約２５４ｎｍにある励起源を特徴とする照明装置またはディスプレイ装置において使用されてもよい。より詳しくは、これは、三色ランプ、特に水銀蒸気ランプ、および管状形またはフラット形の液晶装置の背面照明（ＬＣＤ背面照明）のためのランプを含める。
【００８２】
また、本発明の燐光体は、真空紫外線（または「プラズマ」）励起装置、例えばプラズマスクリーンおよび水銀を含有しない三色ランプ、特にキセノン励起ランプ（管状形またはフラット形）のための緑色燐光体としての優れた候補である。
【００８３】
本発明の燐光体は、発光ダイオードによる励起を特徴とする装置における緑色燐光体として使用されてもよい。それらは、特に近紫外線において励起され得る装置において使用されてもよい。
【００８４】
また、それらは、紫外線励起マーキング装置において使用されてもよい。
【００８５】
本発明の燐光体は、ランプおよびスクリーン装置において、公知の技術を使用して、例えばスクリーン印刷、電気泳動、または沈降によって使用されてもよい。
【００８６】
また、それらは、有機母材（例えば、紫外線下などで透明であるプラスチック母材またはポリマー）、無機母材（例えば、シリカ）または有機−無機混成母材中に分散されてもよい。
【００８７】
別の態様によると、本発明はまた、本発明の燐光体を緑色発光光源として含む上述したタイプの発光デバイスに関する。
【００８８】
これらのデバイスは、紫外線励起デバイス、特に三色ランプ、より詳しくは水銀蒸気ランプ、液晶装置を背面照明するためのランプ、プラズマスクリーン、キセノン励起ランプ、発光ダイオード励起デバイスおよび紫外線励起マーキング装置であってよい。
【００８９】
実施例をここで示す。
【実施例】
【００９０】
実施例１
この実施例は、本発明による燐光体の前駆体の調製に関する。
【００９１】
１リットルのビーカー内に、希土類硝酸塩の溶液（溶液Ａ）を以下のように調製する：３．０ＭのＬａ（ＮＯ３）３溶液１７１．５ｇ、２．８８ＭのＣｅ（ＮＯ３）３溶液１７９．８ｇ、２．５７ＭのＴｂ（ＮＯ３）３溶液５４．５ｇ、および１０７．７ｍＬの脱イオン水を混合し、組成物（Ｌａ０．４４Ｃｅ０．４３Ｔｂ０．１３）（ＮＯ３）３に相当する、合計０．７モルの希土類硝酸塩を生じる。
【００９２】
１リットルのビーカー内に、４３６ｍｌの脱イオン水を２９．４ｇの８５％Ｎｏｒｍａｐｕｒ  Ｈ３ＰＯ４と混合し、次いで２８％アンモニア水ＮＨ４ＯＨと混合してｐＨ１．７にした溶液を導入する（溶液Ｂ）。溶液を６０℃に加熱する。先に調製された溶液Ａをゆっくりと且つ撹拌しながら、温度（６０℃）において混合物に添加し、ｐＨを１．７に調節する。得られた混合物を６０℃において１５分間老化させる。老化の終了時に、溶液は乳状白色の外観を呈する。それを放置して３０℃に冷却する。それをフリット上で濾過し、２リットルの水で洗浄し、その後、それを乾燥させ、９００℃の空気中で２時間にわたってか焼する。
【００９３】
これは、モナザイト相希土類リン酸塩、（Ｌａ，Ｃｅ，Ｔｂ）ＰＯ４を生じる。粒子は、３．０μｍのＤ５０、０．５の分散指数を有する。
【００９４】
実施例２
この実施例は、本発明による燐光体の調製に関する。
【００９５】
実施例１において得られた前駆体を１１００℃において４時間にわたって還元雰囲気（Ａｒ／Ｈ２）下で、（Ｌａ，Ｃｅ，Ｔｂ）ＰＯ４前駆体の量に対して０．１重量％の硼酸リチウム、Ｌｉ２Ｂ４Ｏ７の存在下でか焼する。次に、得られた生成物を６０℃の温水中で再分散させ、Ｂｕｅｃｈｎｅｒフィルターで濾過し、次に１Ｌの水で洗浄する。
【００９６】
その後、それを６０℃の炉内で一晩乾燥させる。その後、それを３０分のボールミル処理によって解凝集し、次に選別する。
【００９７】
粒子は３．２μｍのＤ５０を有し、０．６の分散指数を有する。
【００９８】
ルミネセンス効率は基準として１００％に設定される。
【００９９】
注目されたホウ素含有量は１９ｐｐｍであり、測定されたリチウム含有量は１２ｐｐｍである。
【０１００】
比較例３
この比較例は、本発明による燐光体を調製するために使用された融剤とは異なった融剤を使用する燐光体の調製に関する。
【０１０１】
実施例１において得られた前駆体を１０００℃において３時間にわたって還元雰囲気（Ａｒ／Ｈ２）下で（Ｌａ，Ｃｅ，Ｔｂ）ＰＯ４前駆体の量に対して１重量％のフッ化リチウム、ＬｉＦの存在下でか焼する。得られた生成物の砕解を促進するために、その後、それを５％の硝酸溶液中に再分散させ、Ｂｕｅｃｈｎｅｒフィルターで濾過した後、５Ｌの水で洗浄する。その後、それを６０℃の炉内で一晩乾燥させる。その後、それを１時間のボールミル処理によって解凝集し、次に選別する。
【０１０２】
粒子は４．５μｍのＤ５０を有し、０．５の分散指数を有する。
【０１０３】
２５℃において測定されたルミネセンス効率は、実施例２の生成物に対して９９％である。
【０１０４】
比較例４
この比較例は、本発明による燐光体を調製するために使用された融剤とは異なった融剤を使用する燐光体の調製に関する。
【０１０５】
実施例１において得られた前駆体を１０００℃において３時間にわたって還元雰囲気（Ａｒ／Ｈ２）下で（Ｌａ，Ｃｅ，Ｔｂ）ＰＯ４前駆体の量に対して５２．３重量％の硼酸および０．８５％のＬｉ２ＣＯ３の存在下でか焼する。得られた生成物の砕解を促進するために、その後、それを５％の硝酸溶液中に再分散させ、Ｂｕｅｃｈｎｅｒフィルターで濾過した後、３Ｌの水で洗浄し、次いで５％の水酸化カリウム溶液中に再分散させ、濾過して３Ｌの水で洗浄した。
【０１０６】
その後、それを６０℃の炉内で一晩乾燥させ、次に選別する。
【０１０７】
粒子は７．３μｍのＤ５０を有し、１．２の分散指数を有する。
【０１０８】
２５℃において測定されたルミネセンス効率は、実施例２の生成物に対して９８％である。
【０１０９】
ホウ素含有量は５３０ｐｐｍ、リチウム含有量は４４ｐｐｍである。
【０１１０】
輝度の変化を以下の表に示す。
【０１１１】
【表１】
2014529659.tif 000002
【０１１２】
２００℃においての輝度は、ホットプレート上で２００℃に保たれる燐光体上で測定される（温度が段階的に２０℃上昇され、一段階に対して１５分である）。
【国際調査報告】
2014529659.tif 000003
2014529659.tif 000004
2014529659.tif 000005
2014529659.tif 000006